(57)【要約】【課題】本発明の課題は、自動車等の塗装に使用されるマスキング材であって、熱可塑性樹脂からなるマスキング材の基材がリサイクル可能であるマスキング材を提供するものである。【解決手段】マスキング材１１の表面にアクリル系等の離型性塗料を塗布し、該表面に塗膜１３を形成する。使用済みのマスキング材１１から塗膜１３を剥離し、再びマスキング材１１を成形材料として再利用する。【選択図】    図６
2004188283.tif 000002
【特許請求の範囲】
【請求項１】
熱可塑性プラスチックからなり、表面に離型性塗料を塗布したことを特徴とする塗装用マスキング材
【請求項２】
該熱可塑性プラスチックには充填材が添加されている請求項１に記載の塗装用マスキング材
【請求項３】
該熱可塑性プラスチックはエンジニアリングプラスチックとその他の熱可塑性プラスチックとのポリマーアロイである請求項１または請求項２に記載の塗装用マスキング材
【請求項４】
該エンジニアリングプラスチックは、ポリアミド（ＰＡ）、ポリエステル（ＰＥ）、ポリアセタール（ＰＯＭ）、ポリカーボネート（ＰＣ）、ポリエチレンテレフタレート（ＰＥＴ）、ポリブチレンテレフタレート（ＰＢＴ）、ポリスルフォン（ＰＳＦ）、ポリエーテルスルフォン（ＰＥＳ）、ポリフェニレンエーテル（ＰＰＥ）、変性ポリフェニレンエーテル（変性ＰＰＥ）、ポリフェニレンスルフィド（ＰＰＳ）、ポリアリレート（ＰＡＲ）、ポリエーテルエーテルケトン（ＰＥＥＫ）、ポリアミドイミド（ＰＡＩ）、ポリイミド（ＰＩ）、ポリエーテルイミド（ＰＥＩ）、ポリアミノビスマレイミド、メチルペンテンコポリマー（ＴＰＸ）からなる組から選ばれた１種または２種以上のエンジニアリングプラスチックであり、該その他の熱可塑性プラスチックは、ポリオレフィン、スチレン系樹脂、ポリアミド系樹脂から選ばれた１種または２種以上の熱可塑性プラスチックである請求項３に記載の塗装用マスキング材
【請求項５】
上記ポリマーアロイには更にエラストマーおよび／またはゴムが添加されている請求項３または請求項４に記載の塗装用マスキング材
【請求項６】
上記ポリマーアロイには更に相溶化剤が添加されている請求項３〜請求項５に記載の塗装用マスキング材
【請求項７】
該離型性塗料はガラス転移点４０℃以上のアクリル系共重合体エマルジョンとガラス転移点５℃〜−２０℃のアクリル系共重合体エマルジョンの混合物である請求項１〜請求項６に記載の塗装用マスキング材
【請求項８】
該マスキング材は熱可塑性プラスチックシートの真空および／または圧空成形品である請求項１〜請求項７に記載の塗装用マスキング材
【請求項９】
請求項１〜請求項８に記載のマスキング材を使用した後、該マスキング材廃棄物から塗膜を剥離除去すると共に粉砕して粉砕物とし、該粉砕物を成形用樹脂材料として再利用するマスキング材のリサイクル方法
【発明の詳細な説明】
【０００１】
【発明の属する技術分野】
本発明は塗装用マスキング材およびそのリサイクル方法に関するものである。
【０００２】
【従来の技術】
この種のマスキング材としては、耐熱性を有し、繰返し使用可能なものとして、熱可塑性プラスチックに充填材を添加したもの、あるいはエンジニアリングプラスチックを材料としたものが提供されている（例えば、特許文献１参照）。
【０００３】
【特許文献１】
特開２００２−１８７９６１号公報
【０００４】
【発明が解決しようとする課題】
上記マスキング材は繰返し使用が可能であるが、繰返し使用することにより徐々に変形が重なって大きくなり、ある程度の回数繰返した後には廃棄処分しなければならない。
廃棄処分したマスキング材は、再びプラスチック材料としてリサイクルすることが望ましい。このようなリサイクルの際にはマスキング材表面に付着している塗膜を除去する必要がある。塗膜は、リサイクルプラスチックに混合されるとリサイクルプラスチックの物性劣化の原因となる。しかし従来の熱可塑性プラスチックを材料とするマスキング材にあっては、塗膜に対する離型性に乏しく、塗膜を剥離する作業に手間を要していた。特にマスキング材の材料として、エンジニアリングプラスチックに成形性を改良する目的で熱可塑性樹脂やゴム等を添加した材料を使用する場合にあっては、該マスキング材と塗膜との密着性がよいため、マスキング材上に塗膜を剥がせるように形成する場合には、マスキング材表面に離型処理を施すことが必要であった。
【０００５】
【課題を解決するための手段】
本発明は上記課題を解決するための手段として、熱可塑性プラスチックからなり、表面に離型性塗料を塗布した塗装用マスキング材を提供するものである。熱可塑性プラスチックには充填材が添加されても良い。
【０００６】
また本発明の塗装用マスキング材に使用される熱可塑性プラスチックは、エンジニアリングプラスチックとその他の熱可塑性プラスチックとのポリマーアロイであることが望ましい。
該エンジニアリングプラスチックとしては、例えば、ポリアミド（ＰＡ）、ポリエステル（ＰＥ）、ポリアセタール（ＰＯＭ）、ポリカーボネート（ＰＣ）、ポリエチレンテレフタレート（ＰＥＴ）、ポリブチレンテレフタレート（ＰＢＴ）、ポリスルフォン（ＰＳＦ）、ポリエーテルスルフォン（ＰＥＳ）、ポリフェニレンエーテル（ＰＰＥ）、変性ポリフェニレンエーテル（変性ＰＰＥ）、ポリフェニレンスルフィド（ＰＰＳ）、ポリアリレート（ＰＡＲ）、ポリエーテルエーテルケトン（ＰＥＥＫ）、ポリアミドイミド（ＰＡＩ）、ポリイミド（ＰＩ）、ポリエーテルイミド（ＰＥＩ）、ポリアミノビスマレイミド、メチルペンテンコポリマー（ＴＰＸ）からなる組から選ばれた１種または２種以上のエンジニアリングプラスチックがあり、またその他の熱可塑性プラスチックとしては、ポリオレフィン、スチレン系樹脂、ポリアミド系樹脂から選ばれた１種または２種以上の熱可塑性プラスチックがある。
なお上記ポリマーアロイには更にエラストマーおよび／またはゴムが添加されてもよく、また更に相溶化剤が添加されてもよい。
【０００７】
本発明の塗装用マスキング材の上記離型性塗料としては、ガラス転移点４０℃以上のアクリル系共重合体エマルジョンとガラス転移点５℃〜−２０℃のアクリル系共重合体エマルジョンの混合物であることが望ましい。
本発明の塗装用マスキング材は、通常、熱可塑性プラスチックシートの真空および／または圧空成形品である。
【０００８】
更に本発明は、上記塗装用マスキング材を使用した後、該マスキング材廃棄物から塗膜を剥離除去すると共に粉砕、または粉砕溶融押出しを行ってペレット化する塗装用マスキング材のリサイクル方法を提供するものである。
【０００９】
【発明の実施の形態】
以下、本発明を詳細に説明する。
〔熱可塑性プラスチック〕
本発明の塗装用マスキング材に使用する熱可塑性プラスチックとしては、ポリプロピレン、エチレン−プロピレン共重合体、エチレン−酢酸ビニル共重合体等のポリオレフィン、スチレン系樹脂、ポリアミド系樹脂、塩化ビニル系樹脂、アクリル系樹脂、メタクリレート系樹脂、塩化ビニリデン系樹脂、ポリエステル系樹脂等、ポリアミド（ＰＡ）、ポリエステル（ＰＥ）、ポリアセタール（ＰＯＭ）、ポリカーボネート（ＰＣ）、ポリエチレンテレフタレート（ＰＥＴ）、ポリブチレンテレフタレート（ＰＢＴ）、ポリスルフォン（ＰＳＦ）、ポリエーテルスルフォン（ＰＥＳ）、ポリフェニレンエーテル（ＰＰＥ）、変性ポリフェニレンエーテル（変性ＰＰＥ）、ポリフェニレンスルフィド（ＰＰＳ）、ポリアリレート（ＰＡＲ）、ポリエーテルエーテルケトン（ＰＥＥＫ）、ポリアミドイミド（ＰＡＩ）、ポリイミド（ＰＩ）、ポリエーテルイミド（ＰＥＩ）、ポリアミノビスマレイミド、メチルペンテンコポリマー（ＴＰＸ）等のエンジニアリングプラスチックが例示される。
また上記熱可塑性プラスチックとして、２種以上の熱可塑性プラスチックからなるポリマーアロイを使用してもよい。該ポリマーアロイとしては、特に、上記エンジニアリングプラスチックと、ポリプロピレン、エチレン−プロピレン共重合体、エチレン−酢酸ビニル共重合体等のポリオレフィン、スチレン系樹脂、ポリアミド系樹脂等の上記エンジニアリングプラスチック以外の熱可塑性プラスチックが混合されることが望ましい。
【００１０】
上記ポリマーアロイに使用されるエンジニアリングプラスチック以外の熱可塑性プラスチックとして特に望ましいものは、ポリエチレン、ポリプロピレン、エチレン−酢酸ビニル共重合体、エチレン−プロピレン共重合体等のポリオレフィン、ポリスチレン、スチレン−アクリロニトリル樹脂、アクリロニトリル−ブタジエン−スチレン樹脂等のスチレン系樹脂、ポリカプロラクタム（ナイロン６）、ポリヘキサメチレンアジパミド（ナイロン６６）、ポリヘキサメチレンセバカミド（ナイロン６１０）、ポリウンデカ１ラクタム（ナイロン１１）、ポリドデカ１ラクタム（ナイロン１２）等のポリアミド樹脂である。
【００１１】
また本発明で使用される熱可塑性プラスチックに、例えば、炭酸カルシウム、炭酸マグネシウム、硫酸バリウム、硫酸カルシウム、亜硫酸カルシウム、燐酸カルシウム、水酸化カルシウム、水酸化マグネシウム、水酸化アルミニウム、酸化マグネシウム、酸化チタン、酸化鉄、酸化亜鉛、アルミナ、シリカ、珪藻土、ドロマイト、石膏、タルク、クレー、アスベスト、マイカ、ケイ酸カルシウム、ベントナイト、ホワイトカーボン、カーボンブラック、鉄粉、アルミニウム粉、ガラス粉、石粉、合成樹脂粉末、高炉スラグ、フライアッシュ、セメント、ジルコニア粉、木粉、ヤシ粉、クルミ粉、デン粉、小麦粉、木綿、麻、羊毛、石綿、ケナフ繊維等の天然繊維、ポリアミド繊維、ポリエステル繊維、ポリオレフィン繊維、アクリル繊維、塩化ビニル繊維、塩化ビニリデン繊維等の合成繊維、アセテート繊維等の半合成繊維、アスベスト繊維、ガラス繊維、セラミック繊維、金属繊維、ウィスカー等の無機繊維等の充填材を添加して耐熱性等を向上せしめてもよい。
【００１２】
なお熱可塑性プラスチックとして、特に、ポリマーアロイとして使用されるエンジニアリングプラスチックとしては汎用性、成形性、特に真空および／または圧空成形性の点からみて、ＰＰＥ、変性ＰＰＥが望ましい。
【００１３】
上記変性ＰＰＥとしては、ＰＰＥにスチレン、α−メチルスチレン、α−エチルスチレン、α−メチルビニルトルエン、α−メチルジアルキルスチレン、ｏ、ｍまたはｐ−ビニルトルエン、ｏ−エチルスチレン、ｐ−エチルスチレン、２，４−ジメチルスチレン、ｏ−クロロスチレン、ｐ−クロロスチレン、ｏ−ブロモスチレン、２，４−ジクロロスチレン、２−クロロ−４−メチルスチレン、２，６−ジクロロスチレン、ビニルナフタレン、ビニルアントラセン等のスチレン系モノマーをグラフト重合したり、ポリスチレン、スチレン−アクリロニトリル樹脂、アクリロニトリル−ブタジエン−スチレン樹脂（ＡＢＳ）、ハイインパクトポリスチレン（ＨＩＰＳ）等のスチレン系樹脂を混合してポリマーアロイ化したものがある。
【００１４】
本発明で使用される熱可塑性プラスチック、特にエンジニアリングのポリマーアロイには、成形性、可撓性等を向上せしめるためにエラストマーおよび／またはゴムが添加されてもよい。
上記エラストマーとしては例えば、スチレン−ブタジエン−スチレンブロック共重合体（ＳＢＳ）、スチレン−イソプレンスチレンブロック共重合体（ＳＩＳ）、α−メチルスチレン−ブタジエン−α−メチルスチレンブロック共重合体、α−メチルスチレン−イソプレン−α−メチルスチレンブロック共重合体、スチレン−水素添加ポリオレフィン−スチレンブロック共重合体（ＳＥＢＳ、ＳＥＰＳ）等のスチレン系エラストマー、ポリオレフィン系エラストマー、ポリウレタン系エラストマー、ポリエステル系エラストマー、ポリアミド系エラストマー等があり、上記ゴムとしては例えば、アクリルゴム、ブチルゴム、ケイ素ゴム、ウレタンゴム、フッ素化物系ゴム、グラフトゴム、ブタジエンゴム、イソプレンゴム、クロロプレンゴム、ポリイソブチレンゴム、ポリブテンゴム、イソブテン−イソプレンゴム、アクリレート−ブタジエンゴム、スチレン−ブタジエンゴム、アクリロニトリル−ブタジエンゴム、ピリジン−ブタジエンゴム、スチレン−イソプレンゴム、アクリロニトリル−クロロプレンゴム、スチレン−クロロプレンゴム等の合成ゴム、天然ゴム等がある。
【００１５】
熱可塑性プラスチックとして、ＰＰＥ、ＰＰＳ等の芳香族系のエンジニアリングプラスチックが使用される場合、上記エラストマーおよび／またはゴムとしては、該ＰＰＥあるいは変性ＰＰＥと相溶性が良いスチレン系エラストマーを選択することが望ましい。
【００１６】
なおポリマーアロイには、各成分の混和性を更に改良する目的で相溶化剤が添加されてもよい。例えば、ＰＰＥ、変性ＰＰＥ、ＰＰＳのような芳香族系エンジニアリングプラスチックとポリアミド樹脂とのポリマーアロイの場合には、相溶化剤としては例えば、（ａ）（ｉ）エチレン性炭素−炭素二重結合又は炭素−炭素三重結合及び；（ｉｉ）カルボン酸、酸無水物、酸アミド、イミド、カルボン酸エステル、アミン又はヒドロキシル基；の両者を含む化合物；（ｂ）  液状ジエン重合体；（ｃ）  エポキシ化合物；（ｄ）  ポリカルボン酸又はそれらの誘導体；（ｅ）  酸化ポリオレフィンワックス；（ｆ）  アシル官能基含有化合物；（ｇ）  クロルエポキシトリアジン化合物；及び（ｈ）  マレイン酸又はフマル酸のトリアルキルアミン塩が例示される。上記相溶化剤（ａ）  〜（ｈ）  の詳細は特開平９−１２４９７号公報に示されており、更に各相溶化剤（ａ）  〜（ｈ）  は米国特許第４，３１５，０８６号明細書（（ａ）  、（ｂ）  および（ｃ）  に関する文献）、米国特許第４，８７３，２８６号明細書（（ｄ）  に関する文献）、米国特許４，６５９，７６０号明細書（（ｅ）  に関する文献）、米国特許第４，６４２，３５８号明細書および米国特許第４，６００，７４１号明細書（（ｆ）  に関する文献）、米国特許第４，８９５，９４５号明細書、米国特許第５，０９６，９７９号明細書、米国特許第５，０８９，５６６号明細書および５，０４１，５０４号明細書（（ｇ）  に関する文献）、米国特許第４，７５５，５６６号明細書（（ｈ）  に関する文献）で開示される。
【００１７】
また上記芳香族エンジニアリングプラスチックとポリオレフィン樹脂からなるポリマーアロイの場合の相溶化剤としては例えば、ポリフェニレンエーテルとポリプロピレンとを化学結合で結合させたブロックまたはグラフト共重合体、ポリプロピレンとポリスチレンとのブロックまたはグラフト共重合体、ポリフェニレンエーテルとエチレン−ブテン共重合体とのブロックまたはグラフト共重合体、アルケニル芳香族化合物（スチレン）と共役ジエン（ブタジエン、イソプレン）とのジブロック共重合体またはトリブロック共重合体を水素添加したポリマー等が使用される。
【００１８】
なおポリマーアロイに使用される樹脂相互間の相溶性を改良するために、相溶性を向上せしめるための相溶化処理を施した熱可塑性プラスチックを使用してもよい。該相溶化処理を施した熱可塑性プラスチックとは、例えば、エンジニアリングプラスチックの末端に、その他の熱可塑性樹脂の有する官能基と反応させるための、エポキシ基、カルボキシル基、酸無水物基等の反応性官能基が導入され変性されているエンジニアリングプラスチック（熱可塑性プラスチック）のことである。なお反応性官能基の導入は、公知の方法によって行われる。
【００１９】
〔その他の添加剤〕
また本発明の塗装用マスキング材には、顔料や染料、ＤＯＰ、ＤＢＰ等の可塑剤、酸化防止剤、帯電防止剤、結晶化促進剤、難燃剤、防炎剤、防虫剤、防腐剤、ワックス類、滑剤、老化防止剤、紫外線吸収剤、化学発泡剤またはカプセル型発泡剤等の発泡剤等が添加されてもよい。これらの成分は１種または２種以上相互に混合して添加されても良い。
【００２０】
本発明のマスキング材は、真空および／または圧空成形、プレス成形、射出成形等によって製造されるが、望ましい成形方法は大量生産に好適な真空成形または圧空真空成形である。
【００２１】
〔離型性塗料〕
本発明の塗装用マスキング材に使用される離型性塗料としては、アクリル系（例えば、特開平９−２８６９３４号公報、特開平１１−３１０７５０号公報、特開平１１−２２８９０６号公報、特開平１１−１７２１６０号公報、特開平１１−２１４７６号公報、特開平９−９５６３１号公報、特開平７−２９２２９２号公報、特開平７−２３３３３８号公報および特開平６−３２２２９７号公報）、アクリルシリコン系（例えば、特開平６−３２２２９６号公報、特開平１１−２７９４５７号公報および特開２００１−２８８３９９号公報）、アクリルウレタン系（例えば、特開平９−１３７０８７号公報）、ポリビニルアセタール系（例えば、特開平５−５９３１０号公報、特開平５−５９３１０号公報、特開平５−１１２７４２号公報、特開平−１７１０６８号公報および特開平５−１７１０６９号公報）、フッ素系（例えば、特開平５−３３９５１９号公報および特開平１０−４６０６２号公報）、エポキシシリコン系（例えば、特開平６−１７２７１０号公報および特開平６−１６６８２０号公報）、ウレタン系（例えば、特開２０００−１２９１７１号公報）、セルロース系（例えば、特開２０００−３４５１０９号公報）等がある。
【００２２】
特に望ましい離型性塗料としてはガラス転移点４０℃以上のアクリル系共重合体エマルジョンとガラス転移点５℃〜−２０℃のアクリル系重合体エマルジョンの混合物（特開平９−２８６９３４号公報）がある。
【００２３】
上記離型性塗料として市販されているものは、例えば、ピーラシールド  ＰＡ−２（株式会社リンレイ製）等がり、容易に離型性塗料を購入することが出来る。
【００２４】
マスキング材の表面に離型性塗料を塗布する際は、スプレー塗布等の公知の塗布方法によって行うことが出来る。離型性塗料はマスキング材の表面に全面的に塗布されるが、所望により部分的に塗布してもよい。
本発明で使用される離型性塗料のうち、特にアクリル系の離型性塗料は、マスキング材の表面に対する適度な親和性（密着性）を有しているため、塗装前に予めマスキング材の表面をプライマー処理等の離型性塗料（塗膜）とマスキング材の表面との親和性を向上せしめる処理を施す必要がない。更にマスキング材上に形成された上記アクリル系の離型性塗料からなる塗膜は、マスキング材の使用時にマスキング材から剥離しない程度の密着性を有しており、かつ意図的に塗膜を剥離しようとする場合は、マスキング材から容易に塗膜を剥離することが出来る。
【００２５】
本発明の塗装用マスキング材において、マスキング材に使用される材料（熱可塑性プラスチック）と離型性塗料の最も望ましい組合せは、ＰＰＥまたは変性ＰＰＥとポリプロピレンとのポリマーアロイを材料とするマスキング材に、上記アクリル系の離型性塗料を塗布する組合せである。
この組合せよりなるマスキング材は使用時には表面に付着した塗膜が剥離して周囲に飛散し汚染するようなことがなく、しかも塗膜を離型除去することは容易である。
【００２６】
〔リサイクル〕
本発明のマスキング材にあっては使用後、該マスキング材廃棄物から塗膜を剥離除去する。前記したように該マスキング材廃棄物から塗膜を剥離除去することは簡単であり、手間を要しない。塗膜を除去した後は該マスキング材廃棄物は粉砕され、粉砕物をそのまま成形用樹脂材料として再利用するか、あるいは該粉砕物を加熱溶融し押出機から押出しカッティングしてペレットとし、該ペレットを成形用樹脂材料とする。
【００２７】
このような再生樹脂の用途としては溶融紡糸によって繊維とし、該繊維を使用してあるいは該繊維と他の繊維とを混合して編織物や不織布等の繊維製品としたり、あるいは該繊維をプラスチックやセメント等に混合して補強繊維として使用することが考えられる。
また該成形用樹脂材料を、再びマスキング材の材料として使用することも可能である。
【００２８】
以下、本発明を実施例によって説明する。なお本発明は以下に示す実施例のみに限定されるものではない。
〔実施例１〕
図１〜図４に本発明の第１実施例が示される。本実施例のマスキング材（１）  は例えば自動車のセンターピラー（２）  のような柱状体のマスキングに使用される。該マスキング材（１）  は内側にセンターピラー（２）  の本体（２Ａ）の嵌合部（１Ｂ）を形成した本体（１Ａ）と、該本体（１Ａ）の両側壁（１Ｃ，１Ｃ）  の下縁に沿って形成された該センターピラー（２）  のフランジ（２Ｂ，２Ｂ）  を嵌合するフランジ嵌合部（１Ｄ，１Ｄ）  と、該フランジ嵌合部（１Ｄ，１Ｄ）  から延設された裏当て部（１Ｅ，１Ｅ）  と、上部に延設された上当て部（１Ｆ）とからなり、本体（１Ａ）には長手方向の補強縦リブ（１Ｇ）と短手方向の補強横リブ（１Ｈ）とが形成されている。
【００２９】
該マスキング材（１）  は、炭酸カルシウム５質量％を含むＰＰＥ（４５質量％）とＰＰ（５５質量％）のポリマーアロイのシート（厚み０．４ｍｍ）を真空成形し、その後アクリル系の離型性塗料（ピーラシールド  ＰＡ−２、株式会社リンレイ製）を１５０ｇ／ｍ２  （ｗｅｔ）の塗布量で表面に塗布し、１００℃で５分間加熱乾燥して、該表面に離型性塗料からなる塗膜（３）  を形成して製造された。上記マスキング材（１）  は図２に示すようにセンターピラー（２）  の本体（２Ａ）を該マスキング材（１）  の嵌合部（１Ｂ）に嵌合し、更に該センターピラー（２）  側縁のフランジ（２Ｂ，２Ｂ）  を該マスキング材（１）  のフランジ嵌合部（１Ｄ，１Ｄ）  に嵌合して仮止めを行った。
上記仮止め後、図３に示すように該マスキング材（１）  の裏当て部（１Ｅ，１Ｅ）  を折り返してセンターピラー（２）  の裏当て（２Ｃ）に当て、該裏当て部（１Ｅ，１Ｅ）  を粘着テープ（４）  やタッカー等で固定した。
【００３０】
このようにして上記マスキング材（１）  を図４に示すようにセンターピラー（２）  に取り付けた後、熱硬化性メラミン−アルキド樹脂塗料等によってマスキング材（１）  と共に塗装を行った。
上記塗装を工程を複数回繰返し行った後、離型性塗料からなる塗膜（３）  をマスキング材（１）  から剥離し、該マスキング材を成形用樹脂材料として再利用した。
【００３１】
〔実施例２〕
図５〜図７に本発明の第２実施例を示す。図５に示されるように自動車の車体（１２）の塗装において、フロントバンパー（１２Ａ）  の下側スカート部（１２Ｂ）  の空気取入れ口（１４）に本実施例のマスキング材（１１）が取付けられる。該スカート部（１２Ｂ）  の空気取入れ口（１４）の内側には縦横の補強桟（１４Ａ，１４Ｂ）  と左右一対の支柱（１４Ｃ）  とが設けられており、該マスキング材（１１）には該補強桟（１４Ａ，１４Ｂ）  および支柱（１４Ｃ）  を嵌合するための縦横の嵌合溝（１５Ａ，１５Ｂ）  および嵌合溝（１５Ｃ）  が形成されており、前面周縁にはフランジ（１５Ｄ）  が形成されており、更に周面には粘着層（１６）が形成されている。
【００３２】
該マスキング材（１１）はタルク２０質量％を含むポリプロピレンシート（厚み０．４ｍｍ）を真空成形し、その後アクリル系の離型性塗料（ピーラシールド  ＰＡ−２、株式会社リンレイ製）を２００ｇ／ｍ２  （ｗｅｔ）の塗布量で表面に塗布し、１００℃で５分間加熱乾燥して、該表面に離型性塗料からなる塗膜（１３）を形成して製造された。
【００３３】
図６および図７に示されるように、該マスキング材（１１）は該空気取入れ口（１４）の内側に嵌着され、該空気取入れ口（１４）の補強桟（１４Ａ，１４Ｂ）  はマスキング材（１１）の嵌合溝（１５Ａ，１５Ｂ）  に嵌合され、支柱（１４Ｃ）  は嵌合溝（１５Ｃ）  に嵌合される。
このようにしてマスキング個所であるスカート部（１２Ｂ）  の空気取入れ口（１４）にマスキング材（１１）を取付けた上で車体（１２）を塗装した。
上記塗装工程を複数回繰返し行った後、離型性塗料からなる塗膜（１３）をマスキング材（１１）から剥離し、該マスキング材（１１）を成形用樹脂材料として再利用した。
【００３４】
〔実施例３〕
図８〜図１１に本発明の第３実施例を示す。本実施例のマスキング材（２１）は自動車のドア（２２）の窓枠（２２Ａ）  のマスキング材（２１）に使用される。該マスキング材（２１）は断面Ｌ字形の３個の部材（２４Ａ，２４Ｂ，２４Ｃ）  からなり、各部材（２４Ａ，２４Ｂ，２４Ｃ）  には長手方向の補強用縦リブ（２５Ａ）  と短手方向の補強用横リブ（２５Ｂ）  が形成されている。
【００３５】
該マスキング材（２１）はＰＰＥ（６０質量％）とＰＡ（４０質量％）のポリマーアロイのシート（厚み０．５ｍｍ）を真空圧空成形し、その後アクリル系の離型性塗料（ピーラシールド  ＰＡ−２、株式会社リンレイ製）を１５０ｇ／ｍ２  （ｗｅｔ）の塗布量で表面に塗布し、１００℃で５分間加熱乾燥して、該表面に離型性塗料からなる塗膜（２３）を形成して製造された。
【００３６】
該マスキング材（２１）をドア（２２）の窓枠（２２Ａ）  に取付けるには、図９に示すように該マスキング材（２１）の各部材（２４Ａ，２４Ｂ，２４Ｃ）  を窓枠（２２Ａ）  に当接すると共に各部材（２４Ａ，２４Ｂ，２４Ｃ）  の接続部相互を重ね合わせて粘着テープ（２６）等で該接続部分を上から固定した。
この場合、図１０に示すように各部材（２４Ａ，２４Ｂ，２４Ｃ）  相互の接続部分において、一方の接続端の横リブ（２５Ｂ）  を他方の接続端の横リブ（２５Ｂ）  の下側に嵌合し、また図１１に示すように各部材（２４Ａ，２４Ｂ，２４Ｃ）  の上縁鉤部（２７）を該窓枠（２２Ａ）  の上縁に引掛ける。
【００３７】
塗装後は該マスキング材（２１）をドア（２２）の窓枠（２２Ａ）  から剥離する。該ドア（２２）の窓枠（２２Ａ）  はマスキング材（２１）によって保護されていたので窓枠（２２Ａ）  には塗料の塗膜は形成されない。
上記塗装工程を複数回繰返し行った後、離型性塗料からなる塗膜（２３）をマスキング材（２１）から剥離し、該マスキング材（２１）を成形用樹脂材料として再利用した。
【００３８】
〔実施例４〕
図１２〜図１６に本発明の第４実施例を示す。（３２）は、自動車のインストルーメントパネルであって、前面にはグローブボックス取付け穴（３６Ａ）  、オーディオ取付け穴（３６Ｂ，３６Ｃ）  、計器類取付部（３６Ｄ）  、小物入れ取付け部（３６Ｅ）  等が設けられており、該インストルーメントパネル（３２）は上部（３２Ａ）  と下部（３２Ｂ）  とに分割されている。
【００３９】
該インストルーメントパネル（３２）は、図１３に示すように基材（３４）と、該基材（３４）表面に貼着される表装材（３５）とからなり、該表装材（３５）は不織布、合成皮革等からなる表皮材（３５Ａ）  と、該表皮材（３５Ａ）  に裏打ちされている不織布、プラスチック発泡体シート等のワディング材（３５Ｂ）  とからなり、該表皮材（３５Ａ）  は所定の色（基色）に着色されており、該ワディング材（３５Ｂ）  の厚みを弾性的に変化させることが可能である。
上部（３２Ａ）  と下部（３２Ｂ）  との境界に沿って基材（３４）には凹溝（３４Ａ）  が設けられており、表装材（３５）はこの部分で該凹溝（３４Ａ）  内にきめ込むことによってパーティングラインＰＬが形成されている。該表装材（３５Ａ）  はきめ込み部分でワディング材（３５Ｂ）  が厚みを圧縮され、その弾性復元力によって凹溝（３４Ａ）  内に固定されている。
【００４０】
上記インストルーメントパネル（３２）は上下共通の表装材（３５Ａ）  によって化粧されているから上下同色（基色）である。これをこのまま自動車車体に取付けてもよいが、上下異色にするには図１２に示すようなマスキング材（３１）を使用する。該マスキング材（３１）はインストルーメントパネル上部（３２Ａ）  に適嵌する形状を有し、端縁部には係合フランジ（３１Ａ）  が形成されている。
該マスキング材（３１）は図１４に示すように該インストルーメントパネル上部（３２Ａ）  に被着され、図１５に示すように係合フランジ（３１Ａ）  をパーティングラインＰＬの隙間Ｓに挿着することによって固定される。該マスキング材（３１）の係合フランジ（３１Ａ）  をパーティングラインＰＬの隙間Ｓに挿着すると、該表装材（３５）のワディング材（３５Ｂ）  が厚みを圧縮され、その弾性復元力によって該係合フランジ（３１Ａ）  が表装材（３５）によって挟圧され固定される。
【００４１】
マスキング材（３１）をインストルーメントパネル上部（３２Ａ）  に取付けた上で、インストルーメントパネル下部（３２Ｂ）  をスプレー塗装等で上部（３２Ａ）  とは異色に塗装する。塗装後はマスキング材（３１）を取外す。
このようにして図１６に示すような上下異色のインストルーメントパネル（３２）が簡単に得られる。
【００４２】
本実施例のマスキング材（３１）はＰＰＥ（４０質量％）とＰＰ（６０質量％）のポリマーアロイ１００質量部に、０．５質量部のカーボンブラックを添加混合した、ポリマーアロイのシート（厚み０．４ｍｍ）を圧空成形し、その後アクリル系の離型性塗料（ピーラシールド  ＰＡ−２、株式会社リンレイ製）を１５０ｇ／ｍ２  （ｗｅｔ）の塗布量で表面に塗布し、１００℃で５分間加熱乾燥して、該表面に離型性塗料からなる塗膜（３３）を形成して製造された。
上記塗装工程を複数回繰返し行った後、離型性塗料からなる塗膜（３３）をマスキング材（３１）から剥離し、該マスキング材（３１）を成形用樹脂材料として再利用した。
【００４３】
【発明の効果】
本発明のマスキング材の表面に形成される離型性塗料の塗膜は容易に剥がすことが出来、マスキング材を再利用することが可能となる。
【図面の簡単な説明】
図１〜図４は本発明の第１実施例を示すものである。
【図１】マスキング材の斜視図
【図２】仮止め状態のマスキング材の図４におけるＡ−Ａ断面図
【図３】固定状態のマスキング材の図４におけるＡ−Ａ断面図
【図４】ピラーに取付けられたマスキング材の斜視図
図５〜図７は本発明の第２実施例を示すものである。
【図５】マスキング材の斜視図
【図６】マスキング材取付状態の横断面図
【図７】マスキング材取付状態の縦断面図
図８〜図１１は本発明の第３実施例を示すものである。
【図８】マスキング材の斜視図
【図９】マスキング材取付状態斜視図
【図１０】図１０におけるマスキング材のＡ−Ａ断面図
【図１１】図１０におけるマスキング材のＢ−Ｂ断面図
図１２〜図１６は本発明の第４実施例を示すものである。
【図１２】塗装前のインストルーメントパネルとマスキング材の斜視図
【図１３】図１２におけるマスキング材のＡ−Ａ断面図
【図１４】マスキング材被着塗装状態の斜視図
【図１５】図１４におけるマスキング材のＢ−Ｂ断面図
【図１６】異色インストルーメントパネルの斜視図
【符号の説明】
１，１１，２１，３１  マスキング材
３，１３，２３，３３  離型性塗料からなる塗膜
【図１】
2004188283.tif 000003
【図２】
2004188283.tif 000004
【図３】
2004188283.tif 000005
【図４】
2004188283.tif 000006
【図５】
2004188283.tif 000007
【図６】
2004188283.tif 000008
【図７】
2004188283.tif 000009
【図８】
2004188283.tif 000010
【図９】
2004188283.tif 000011
【図１０】
2004188283.tif 000012
【図１１】
2004188283.tif 000013
【図１２】
2004188283.tif 000014
【図１３】
2004188283.tif 000015
【図１４】
2004188283.tif 000016
【図１５】
2004188283.tif 000017
【図１６】
2004188283.tif 000018